ХАРАКТЕРИСТИКИ МИКРОСТРУКТУРЫ ГИПСОВОЙ СТЕНОВОЙ ПЛИТЫ С ВЫСОКИМ УРОВНЕМ КРАХМАЛА И ВЫСОКИМ УРОВНЕМ ДИСПЕРГАТОРА

1. Гипсовая стеновая плита, включающая: отвердевший гипсовый заполнитель, сформированный между двумя в основном параллельными покрывными листами, причем отвердевший гипсовый заполнитель имеет пустоты, в основном распределенные по всему отвердевшему гипсовому заполнителю, пустоты имеют стенки со средней толщиной от приблизительно 30 до приблизительно 200 мкм.
2. Гипсовая стеновая плита по п.1, где стенки пустот имеют среднюю толщину от приблизительно 50 до приблизительно 200 мкм.
3. Гипсовая стеновая плита по п.1, где стенки пустот имеют укрепленные уплотненные поверхности.
4. Гипсовая стеновая плита по п.3, в которой отвредевший гипсовый заполнитель выполнен из содержащей гипс суспензии, включающей: воду, строительный гипс, желатинизированный крахмал, присутствующий в количестве от приблизительно 0,5% по массе до приблизительно 10% по массе на основе массы строительного гипса, нафталинсульфонатный диспергатор, присутствующий в количестве от приблизительно 0,2% по массе до приблизительно 2% по массе на основе массы строительного гипса, триметафосфат натрия, присутствующий в количестве от приблизительно 0,1% по массе до приблизительно 0,4% по массе на основе массы строительного гипса, и стекловолокно, присутствующее в количестве от 0 до приблизительно 0,2% по массе на основе массы строительного гипса.
5. Гипсовая стеновая плита по п.4, в которой желатинизированный крахмал присутствует в количестве от приблизительно 0,5% по массе до приблизительно 4% по массе на основе массы строительного гипса.
6. Гипсовая стеновая плита по п.4, где отношение вода/строительный гипс составляет от приблизительно 0,7 до приблизительно 1,3.
7. Гипсовая стеновая плита по п.1, где покрывные листы включают бумагу.
8. Гипсовая стеновая плита по п.7, где, по меньшей мере, один покрывной лист является высокопрочной бумагой.
9. Гипсовая стеновая плита по п.3, где, по меньшей мере, один покрывной лист выбран из группы, включающей волокнистые маты, нетканые стекловолокнистые маты, тканые стеклянные маты и нецеллюлозные ткани.
10. Легковесная гипсовая стеновая плита, включающая: отвердевший гипсовый заполнитель, сформированный между двумя в основном параллельными покрывными листами, причем отвердевший гипсовый заполнитель имеет пустоты в основном распределенные по всему отвердевшему гипсовому заполнителю, пустоты имеют стенки с укрепленными уплотненными поверхностями и средней толщиной от приблизительно 30 до приблизительно 200 мкм, и отвердевший гипсовый заполнитель имеет плотность от приблизительно 27 pcf (фунтов на кубический фут) до приблизительно 30 pcf.
11. Легковесная гипсовая стеновая плита по п.10, в которой отвердевший гипсовый заполнитель выполнен из содержащей гипс суспензии, включающей: воду, строительный гипс, желатинизированный крахмал, присутствующий в количестве от приблизительно 0,5% по массе до приблизительно 10% по массе на основе массы строительного гипса, нафталинсульфонатный диспергатор, присутствующий в количестве от приблизительно 0,2% по массе до приблизительно 2% по массе на основе массы строительного гипса, триметафосфат натрия, присутствующий в количестве от приблизительно 0,1% по массе до приблизительно 0,4% по массе на основе массы строительного гипса, и стекловолокно, присутствующее в количестве от 0 до приблизительно 0,2% по массе на основе массы строительного гипса.
12. Гипсовая стеновая плита по п.11, в которой желатинизированный крахмал присутствует в количестве от приблизительно 0,5% по массе до приблизительно 4% по массе на основе массы строительного гипса.
13. Легковесная гипсовая стеновая плита по п.10, где, по меньшей мере, один покрывной лист является высокопрочной бумагой.
14. Легковесная гипсовая стеновая плита по п.10, где, по меньшей мере, один покрывной лист выбран из группы, включающей волокнистые маты, нетканые стекловолокнистые маты, тканые стеклянные маты и нецеллюлозные ткани.
15. Легковесная гипсовая стеновая плита, включающая: отвердевший гипсовый заполнитель, сформированный между двумя в основном параллельными бумажными покрывными листами, причем отвердевший гипсовый заполнитель имеет пустоты, в основном распределенные по всему отвердевшему гипсовому заполнителю, пустоты имеют стенки со средней толщиной от приблизительно 70 до приблизительно 120 микрон, в которых отвердевший гипсовый заполнитель выполнен из содержащей гипс суспензии, включающей: воду, строительный гипс, желатинизированный крахмал, присутствующий в количестве приблизительно 3% по массе на основе массы строительного гипса, 45% по массе водного раствора нафталинсульфонатного диспергатора, присутствующего в количестве приблизительно 1,5% по массе на основе массы строительного гипса, триметафосфат натрия, присутствующий в количестве приблизительно 0,3% по массе на основе массы строительного гипса, стекловолокно, присутствующее в количестве от 0 до приблизительно 0,2% по массе на основе массы строительного гипса, и мыльную пену,
где, по меньшей мере, один покрывной лист является высокопрочной бумагой,
где отвердевший гипсовый заполнитель имеет плотность приблизительно 29 pcf, и где стеновая плита имеет сухую массу приблизительно 1200 фунт/MSF для плиты толщиной 1/2 дюйма, сопротивление к вытягиванию гвоздей, по меньшей мере, приблизительно 77 фунт/MSF и твердость заполнителя, по меньшей мере, приблизительно 11 фунт/MSF.